ПРИРАБАТЫВАЕМОЕ УПЛОТНЕНИЕ ТУРБИНЫ

1. Прирабатываемое уплотнение турбины, выполненное из адгезионно соединенных между собой частиц порошкового наполнителя, составляющего основу материала уплотнения и добавок, отличающееся тем, что в качестве материала наполнителя используется высоколегированная сталь состава: Cr - от 10,0 до 16,0%, Mo - от 0,8 до 3,7%, Fe - остальное, с размерами частиц порошка от 15 до 180 мкм, а в качестве добавки используется гексагональный нитрид бора в количестве от 0,5% до 10,0%.
2. Прирабатываемое уплотнение по п.1, отличающееся тем, что размеры частиц порошка гексагонального нитрида бора составляют менее 1 мкм.
4
3. Прирабатываемое уплотнение по п.1, отличающееся тем, что дополнительно в качестве добавки содержит от 0,4 до 3% BaSO.
4
4. Прирабатываемое уплотнение по п.2, отличающееся тем, что дополнительно в качестве добавки содержит от 0,4 до 3% BaSO.
5. Прирабатываемое уплотнение по п.1, отличающееся тем, что дополнительно в качестве добавки содержит от 0,4 до 3% углерода
6. Прирабатываемое уплотнение по п.2, отличающееся тем, что дополнительно в качестве добавки содержит от 0,4 до 3% углерода.
7. Прирабатываемое уплотнение по любому из пп.1-6, отличающееся тем, что выполнено спеканием в вакууме или защитной среде при температуре от 950 до 1250°С.
2
8. Прирабатываемое уплотнение по п.7, отличающееся тем, что качестве защитной среды использован CO и/или CO.
-2
9. Прирабатываемое уплотнение по п.7, отличающееся тем, что спекание осуществлено в вакууме не хуже 10 мм рт.ст.
10. Прирабатываемое уплотнение по любому из пп.1-6, отличающееся тем, что получено газотермическим нанесением на элемент турбомашины.
11. Прирабатываемое уплотнение по любому из пп.1-6, отличающееся тем, что дополнительно в качестве добавки содержит Ca в пределах от 0,01 до 0,2%.
12. Прирабатываемое уплотнение по п.7, отличающееся тем, что дополнительно в качестве добавки содержит Ca в пределах от 0,01 до 0,2%.
13.Прирабатываемое уплотнение по п.8, отличающееся тем, что дополнительно в качестве добавки содержит Ca в пределах от 0,01 до 0,2%.
2
14. Прирабатываемое уплотнение по любому из пп.1-6, отличающееся тем, что дополнительно в качестве добавки содержит CaF в количестве от 4 до 11%.